FR 2228095 A1 19741129 FR 7315927 A 19730503 L'invention concerne les vernis polyesters utilisés pour le vernissage du bois par le procédé connu sous le nom de : "contact ultra-violet" (contactUV) Dans ce procédé, on applique sur un fond actif, d'abord une première couche d'un vernis à prise rapide, puis ensuite une second couche d'un autre vernis dit de finition photosensibilisé par un éther de la benzoine et soumis à un rayonnement ultra-violet. Jusqu'a présent, une fois que les deux couches étaient appliquées, on effectuait d'abord un ponçage déparaffinage puis un polissage et un lustrage. Dans une technique nouvelle et récente utilisant des tubes à impulsion qui délivrent une énergie rayonnée 5 à 6 fois plus élevée dans un spectre d'émission comprenant 1'UV lointain, le vernissage est obtenu directement par application d'une couche d'un vernis dit de brillant direct ce qui permet de supprimer les opérations de ponçage , de paraffinage, de polissage et de lustrage. Les vernis utilisés jusqu a présent et pouvant être appliqués comme couche de fond pour la finition brillant direct, ou comme finition polie-lustrée ne donnent pas parfaitement satisfaction car leur résistance au clouage est peu élevée à froid. En effet, des essais montrent que le polyester obtenu par ces méthodes ne tient au clouage que jusqu'à -50 C environ et tient non cloué, 20 cycles gel-dégel, -20 C, + 500 C. Cet inconvénient est aggravé par le fait que le passage sous les tubes ultra-violet provoque une post-polymérisation rendant les finitions encore plus fragiles. La présente invention a donc pour but de remédier à ces inconvénients en proposant d'une part un vernis rapide et, d'autre part, un vernis de fini tion utilisables conjointement dans le procédé dit "contact UV". L'utilisation de ces vernis permet de conserver les qualités de polissage et de lustrage précédemment obtenues tout en augmentant très sensiblement la souplesse. En conséquence, un polyester obtenu avec les vernis selon l'invention est cloué une résistance au froid très élevée telle que, le faïençage ou les amorces de falençage autour de clous ou dans le prolongement de cassures volontaire ment provoquées par sciage sont évités. A cet effet, un vernis à prise rapide destiné à être appliqué sur un fond actif pour la constitution d'un vernis polyester et comprenant du styrène et une ou plusi eurs résines polyesters insaturées, est caractérisé par le fait qu'il comporte en outre un ou plusieurs esters acryliques à longues chaînes jouant le ralle d'assouplissant. Selon une autre caractéristique non moins importante de l'invention, un vernis de finition destiné à être appliqué sur up vernis à prise rapide pour la constitution d'un vernis polyester et comprenant une ou plusieurs résines polyesters, est caractérisé en ce qulil comporte en outre un ou plusieurs esers acryliques à longues chafnesfaisant fonction d'assouplissant. L'invention sera mieux comprise à l'aide des exemples suivants donnés à titre descriptif. Un vernis à prise rapide selon l'invention comporte outre une ou plusieurs résines polyesters insaturées et du styrène monomère, un ou plu sieurs E-acryliques à longueschatnes faisant fonction d'assouplissant. Un exemple préférentiel d'esteracrylique est 1' acrylate éthyle-2-hexyle. Généra lement,un vernis à prise rapide comporte environ 85% de résine et 8 à 12% d'acrylate éthyle2-hexyle, le reste étant constitué par le styrène monomère Exemple 1 : un vernis à prise rapide a la constitution suivante - (' Roskydal W9":83,5% - Styrène monomère: 8,5% - Acrylate Ethyle 2 Hexyle: 8%. "Roskydal W9" est la marque de commerce d'une résine polyester insaturée en solution à 70% dans le styrène fabriquée par la Firme BAYER. Un vernis de finition destiné à être appliqué sur un vernis à prise rapide tel que décrit précédemment, comporte une ou plusieurs résines poly esters telles que, par exemple, une résine polyester en solution dans le sty rène polymérisable aux ultra -violets et une résine polyester souple égale ment en solution dans le styrène. Selon l'invention, un vernis de finition comporte également un ou plusieurs Ners acryliques à longueschaùiestels que l'acrylate éthyle-2-hexyle et'l'acrylate de butyle. La proportion de lten- semble des résines dans le vernis de finition est de l'ordre de 85% environ dont 70% sont constitués par de la résine polyester polymérisable aux ultra violets et 30% par de la résine polyester souple.L'acrylate éthylez-hexyle et l'acrylate de butyle se trouvent dans les mêmes proportions soit 7, 5 % chacun. Une telle proportion permet d'éviter l'ajout de styrène complémen taire. Plus généralement, l esters-acryliques à longueschaihesse trouventprÇs dans une proportion comprise entre 10 et-15%. Exemple 2 : vernis de finition Un vernis de finition selon l'invention comprend, par exemple - " Roskydal UV 11": 68, 8 % - " Roskydal N 21" : 24, 2 % - Acrylate Ethyle-2Eexyle: 7, 5 % - Acrylate de Butyle: 7, 5 % - " Roskydal UV 1 1 " et " Roskydal N 21 " sont respectivement les marques de commerce d'une résine polyester polymérisable aux ultra violets et d'une résine polyester souple commercialisées par la Firme BAYER. Le vernis à prise rapide principalement destiné à être utilisé conjointement avec un vernis de finition peut cependant être appliqué seul et servir de base à des revêtements pigmentés. Le vernis selon l'invention conserve les qualités de polissage et de lustrage des vernis polyesters connus tout en augmentant notablement leur souplesse. Une comparaison entre les performances des polyesters obtenus jusqu'à présent et des polyesters utilisant les vernis selon l'invention, permet de mesurer tout l'intérêt de ces derniers. Les essais utilisés sont l'essai de clouage et l'essai de tenue au froid. Dans l'essai de clouage, on détermine les amorces de faiençage ou le faïençage se produisant autour de clous plantés dans le polyester. Les polyesters connus jusqu'à présent sont garantis cloués jusqu'à -5"Ç. Un polyester utilisant les vernis selon l'invention tient cloué en permanence à - 15 C et peut subir des chutes de température jusqu'à 45 C. sans perdre sa souplesse. Par exemple, un essai a montré qu' après sept heures à - 20 C, il n'y a aucun faïençage ni amorce de faiençage autour des clous fichés dans le polyester. De telles performances accroissent la sécurité lors du montage, du transport et du vieillissement des panneaux ainsi revêtus de polyester et utilisés notamment pour des meubles Les vernis selon l'invention sont obtenus par simple mélange des constituants. Au moment de 1 'emploi, il est ajouté de la paraffine. Jusqutà présent, on a utilisé de la paraffine à point de fusion peu élevé (54 à 56" C) et on l'incorporait dans un vernis à température ambiante. Selon l'invention, on utilise -- une paraffine microcristalline à haut point de fusion - de l'ordre de 60 à 62" C -. L'incorporation de cette paraffine est effectuée lorsque cette dernière se trouve à environ 40"C, le vernis se trouvant quant à lui à une température de l'ordre de 25"C. Naturellement, l'invention peut faire l'objet de très nombreuses variantes tant en ce qui concerne les résines utilisées que les esters acryliques à longues channes et les proportions relatives de ces divers corps. REVENDICATIONS 1. - Vernis destiné à être appliqué soit sur un fond actif recouvrant-du bois soit sur une couche précédente de vernis, comprenant une ou plusieurs résines polyesters insaturées et éventuellement du styrène, caractérisé en ce qu'il comporte en outre un ou plusieurs esters acryliques à longues channes faisant faction dfiassouplissant. 2. - Vernis selon la revendication 1, caractérisé en ce qu?il comprend de 8 à 16% du ou des esters acryliques à longues channes 3.- Vernis selon l'une quelconque des revendications 1 et 2, caractérisé en ce que l'ester acrylique à longues channes est l'acrylate éthyle-2-hexyle 4. - Vernis selon l'une quelconque des revendications I et 2, caractérisé en ce que l'ester acrylique à longues chaines est l'acrylate de butyle. 5. - Vernis selon l'une quelconque des revendications 1 et 2, caractérisé en ce qu'il comprend un mélange d'acrylate éthyle-2-hexyle et d'acrylate de butyle. 6. - Vernis selon la revendication 5, caractérisé en ce que l'acrylate étyle- 2-hexyle et l'acrylate de butyle se trouvent sensiblement dans les mêmes proportions. 7. - Vernis selon l'une quelconque des revendications 1 à 6 dans lequel est ajoutée, avant emploi, de la paraffine, caractérisé en ce que la paraffine utilise est à point de fusion élevé. 8.- Vernis selon la revendication 7, caractérisé en ce que le point de fusion de la paraffine est de l'ordre de 60 à 62"C.